(57)【特許請求の範囲】
【請求項１】
芯糸の周囲に浮き糸を配置し、前記浮き糸の上から押さえ糸を巻きつけた意匠撚糸であって、
前記芯糸及び押さえ糸は、強度が１４cN/deci tex以上の高強力合成繊維（スーパー繊維）を含む糸であり、
前記意匠撚糸の一定長さ当たりの前記浮き糸の長さは前記芯糸よりも長いことを特徴とする意匠撚糸。
【請求項２】
前記スーパー繊維糸は、アラミド繊維、ポリベンズイミダゾール繊維、ポリベンズオキサゾール繊維、ポリベンズチアゾール繊維、ポリアリレート繊維、ポリケトン繊維、高強力ポリエチレン繊維及び高強力ポリビニルアルコール（ＰＶＡ）繊維から選ばれる少なくとも一つの糸である請求項１に記載の意匠撚糸。
【請求項３】
前記浮き糸は、前記スーパー繊維、前記スーパー繊維以外の合成繊維、化学繊維、及び天然繊維から選ばれる少なくとも一つの糸である請求項１に記載の意匠撚糸。
【請求項４】
前記意匠撚糸の一定長さ当たり、前記浮き糸の長さは前記芯糸よりも１〜１００％長い請求項１〜３のいずれかに記載の意匠撚糸。
【請求項５】
前記意匠撚糸は、撚り止めヒートセットされている請求項１〜４のいずれかに記載の意匠撚糸。
【請求項６】
請求項１〜５のいずれかに記載の意匠撚糸を使用して手袋に編成及び／又は縫製したことを特徴とする手袋。
【発明の詳細な説明】
【技術分野】
【０００１】
本発明は、スーパー繊維を用いた耐久性の高い意匠撚糸及び手袋に関する。
【背景技術】
【０００２】
従来から高強力繊維を用い、防護性、耐切創性を向上させた手袋は提案されている（特許文献１〜４）。特許文献１〜２には、高強度ポリエチレン繊維を使用した防護手袋が提案されている。特許文献３にはアラミド繊維等を利用した防護手袋が提案されている。特許文献４にはスーパー繊維とポリフェニレンサルファイド繊維を使用し、耐切創性と保温性を向上させた手袋が提案されている。
【特許文献１】特開２００６−３４２４６３号公報
【特許文献２】特開２００６−０７０４００号公報
【特許文献３】特開２００５−０２９９３８号公報
【特許文献４】特開２００３−３０６８１７号公報
【発明の開示】
【発明が解決しようとする課題】
【０００３】
しかし、前記従来の手袋は、表面が滑りやすいという問題があった。これは、スーパー繊維自体が滑りやすく、物を掴む動作をする際、滑って掴めなかったり、物を落としたりする危険性をともなっていた。このため、樹脂、ゴム、プラスチゾルなどをドット状に塗布したり、全体にコーティングすることも行われている。しかし、樹脂、ゴム、プラスチゾルなどを塗布すると、指の繊細な感覚が鈍くなり、精密な作業や運動ができなくなるという問題がある。
【０００４】
本発明は、前記従来の問題を解決するため、糸自体に滑り止め機能を付与し、精密な作業や運動に支障がない滑り止め性の高い意匠撚糸及びこれを用いた手袋を提供する。
【課題を解決するための手段】
【０００５】
本発明の意匠撚糸は、芯糸の周囲に浮き糸を配置し、前記浮き糸の上から押さえ糸を巻きつけた意匠撚糸であって、前記芯糸及び押さえ糸は、強度が１４cN/deci tex以上の高強力合成繊維（スーパー繊維）を含む糸であり、前記意匠撚糸の一定長さ当たりの前記浮き糸の長さは前記芯糸よりも長いことを特徴とする。
【０００６】
本発明の手袋は、前記の意匠撚糸を使用して編成及び／又は縫製したことを特徴とする。
【発明の効果】
【０００７】
本発明は、芯糸の周囲に浮き糸を配置し、前記浮き糸の上から押さえ糸を巻きつけた意匠撚糸であり、前記芯糸及び押さえ糸は、強度が１４cN/deci tex以上の高強力合成繊維（スーパー繊維）を含む糸であり、前記意匠撚糸の一定長さ当たりの前記浮き糸の長さは前記芯糸よりも長いことにより、意匠撚糸自体に滑り止め機能を付与したものである。また、この意匠撚糸を使用して、精密な作業や運動に支障がない滑り止め性の高い手袋を提供できる。また、糸自体を細くした場合は、薄手で耐久性が高く、指の繊細な感覚を保持できる手袋とすることができる。
【発明を実施するための最良の形態】
【０００８】
本発明の意匠撚糸は、芯糸の周囲に浮き糸を配置し、浮き糸の上から押さえ糸を巻きつけることにより得られる。芯糸及び押さえ糸は、強度が１４cN/deci tex以上の高強力合成繊維（スーパー繊維）を含む糸であり、強度と耐久性を高く維持するのに有用である。この意匠撚糸の一定長さ当たりにおいて、浮き糸の長さは芯糸よりも長い。これにより、浮き糸が芯糸の周囲に部分的に直線状に配列されたり、ループを形成して配列されることにより、手袋を形成したときには浮き糸は表面に杢状ないしは突出して存在し、滑り止め機能を発揮する。前記意匠撚糸の一定長さ当たり、前記浮き糸の長さは前記芯糸よりも１〜１００％長いことが好ましい。
【０００９】
本発明で使用できるスーパー繊維糸は、アラミド繊維、ポリベンズイミダゾール繊維、ポリベンズオキサゾール繊維、ポリベンズチアゾール繊維、ポリアリレート繊維、ポリケトン繊維、高強力ポリエチレン繊維及び高強力ポリビニルアルコール（ＰＶＡ）繊維から選ばれる少なくとも一つの糸が好ましい。これらの繊維はいずれも強度が１４cN/deci tex以上の高強力繊維である。例えばアラミド繊維（東レ・デュポン社製商品名“ケブラー”、テイジントワロン社製商品名“トワロン”、帝人社製商品名“テクノーラ”）は強度：１９〜２５cN/deci tex、弾性率３８０〜９８０cN/deci texである。ポリアリレート繊維（クラレ社製商品名“ベクトラン”）は強度：１８〜２２cN/deci tex、弾性率６００〜７４１cN/deci texである。ポリベンズオキサゾール繊維（東洋紡社製商品名“ザイロン”）は強度：３７cN/deci tex、弾性率１０６０〜２２００cN/deci texである。高強力ポリエチレン繊維（東洋紡社製商品名“ダイニーマＳＫ６０”、ＤＭＳ社製商品名“ダイニーマＳＫ７１”）は強度：２６〜４０cN/deci tex、弾性率８８３〜１４１３cN/deci texである。高強力ポリビニルアルコール（ＰＶＡ）繊維（クラレ社製商品名“クラロン−ＫＩＩ”）は強度：１４〜１８cN/deci texである。
【００１０】
浮き糸は、前記スーパー繊維、前記スーパー繊維以外の合成繊維、化学繊維、及び天然繊維から選ばれる少なくとも一つの糸が好ましい。例えば木綿やウールであっても良い。
【００１１】
前記意匠撚糸の好ましい繊度は１１８〜１１８１１ｄｔｅｘ（綿番手：０．５〜５０番）が好ましい。前記意匠撚糸の好ましい撚り数は２００〜７００回／ｍの範囲である。このような意匠撚糸は、意匠撚糸機で製造できる。この際には浮き糸の供給速度を芯糸の供給速度よりも１〜１００％早く（オーバーフィード）することが好ましい。
【００１２】
前記意匠撚糸は、撚り止めヒートセットされていることが好ましい。これにより、滑り止め効果をより強く発揮できる。撚り止めヒートセットは、乾熱又は湿熱で１００〜１５０℃、３０〜６０分間熱処理するのが好ましい。好ましくは湿熱を使用する。
【００１３】
このようにして得られた意匠撚糸は、手袋編み機で直接手袋に編成しても良いし、横編、丸編、経編などの編み物生地に編成した後、手袋に縫製しても良い。
【００１４】
本発明の手袋の重量は、薄手の場合はＳサイズ１双で例えば２８ｇ、Ｍサイズ１双で例えば３２ｇとすることができる。もちろん、これ以上重いものも軽いものも自由に形成できる。
【００１５】
用途としては、例えば岩登りなどに使用する登山用手袋、ゴルフ、野球、サッカー、スキーなどのスポーツ用手袋、一般作業手袋、保護手袋、アーク溶接などの溶接作業手袋、溶鉱炉などの炉前作業手袋、加熱調理用手袋、消防消火作業手袋、エンジン補修などの高熱物体を扱う作業に使用する耐熱手袋、防刃手袋などとしても有用である。
【００１６】
以下図面を用いて説明する。
【００１７】
図１は本発明で使用する一実施例の意匠撚糸１０の側面図である。この意匠撚糸１０は、芯糸１と浮き糸２とその上からの押さえ糸３で構成され、浮き糸２はループを形成している。浮き糸２は木綿又はウール等の天然繊維の例である。
【００１８】
図２は本発明の別の実施例で使用する意匠撚糸２０の側面図である。この意匠撚糸２０は、芯糸４と浮き糸５とその上からの押さえ糸６で構成され、浮き糸５は芯糸４の周囲に部分的に直線状に配置されている。直線の部分は５〜５０ｍｍの範囲である。浮き糸５はスーパー繊維を使用した例である。
【００１９】
図３は図１の意匠撚糸を使用して編んだ手袋３０の正面図である。手袋３０の掌部や指部にドット状に見え、指部の側面に細かく突出しているのが、図１における浮き糸２のループである。
【００２０】
図４は図２の意匠撚糸を使用して編んだ手袋４０の正面図である。手袋４０の掌部や指部の紋様４１は、図２における浮き糸５の直線部分が重なって見えるためである。
【実施例】
【００２１】
以下実施例を用いて、さらに本発明を具体的に説明する。
【００２２】
（実施例１）
図１において、芯糸１及び押さえ糸３としてメタ系アラミド繊維［帝人社製“コーネックス”、単繊維繊度２．２deci tex(２デニール)、繊維長５１ｍｍ］からなる紡績糸４０／２（メートル番手４０番の双糸使い）２本を合撚して用いた。合撚条件は、Ｓ撚６００回／ｍとし、湿熱で１１０℃、４０分間のヒートセットをした。浮き糸２は、防縮加工したウール紡績糸１／７０（メートル番手７０番の単糸使い）１本を使用した。これらの糸を意匠撚糸機に供給し、この際、芯糸１及び押さえ糸３に対して浮き糸２を１．７倍（１７０％）オーバーフィードした。意匠撚糸機における撚り回数はＳ撚６００回／ｍとした。混率は、メタ系アラミド繊維７２ｗｔ％、ウール２８ｗｔ％であった。この意匠撚糸１０は、１１０℃の湿熱で３０分間ヒートセットした。
【００２３】
得られた意匠撚糸を使用して、シマセイキ社製手袋編み機（１０ゲージ）を使用して図３に示す手袋３０を編成した。編成した手袋は１双でＳサイズは２８ｇ、Ｍサイズは３２ｇであった。
【００２４】
この手袋３０を使用して、３０日間、ヨーロッパアルプスの登山に使用した。岩登り及び氷河歩きを含め、標高３０００〜４８００ｍの山登りに使用した結果、穴明き、擦り切れ、破損は見られず、手及び手指の保護機能も高かった。岩登りやピッケル操作などにおいて、微妙な指の感覚も落ちることはなかった。このことから、薄手で耐久性が高く、指の繊細な感覚を保持できる手袋であることが確認できた。気温が寒いときはインナー手袋としても有用であった。
【００２５】
（実施例２）
図２において、芯糸４及び押さえ糸６としてメタ系アラミド繊維［帝人社製“コーネックス”、単繊維繊度２．２deci tex(２デニール)、繊維長５１ｍｍ］からなる紡績糸４０／２（メートル番手４０番の双糸使い）２本を合撚して用いた。合撚条件は、Ｓ撚６００回／ｍとし、湿熱で１１０℃、３０分間のヒートセットをした。浮き糸５は、ポリベンズオキサゾールからなるフィラメント繊維（東洋紡社製商品名“ザイロン”）２７８deci texを使用し、湿熱で１１０℃、３０分間のヒートセットをした。これらの糸を意匠撚糸機に供給し、この際、芯糸４及び押さえ糸６に対して浮き糸５を１．０１倍（１０１％）オーバーフィードした。意匠撚糸機における撚り回数はＳ撚６００回／ｍとした。混率は、メタ系アラミド繊維６８ｗｔ％、ポリベンズオキサゾール繊維３２ｗｔ％であった。この意匠撚糸２０は、１１０℃の湿熱で３０分間ヒートセットした。
【００２６】
得られた意匠撚糸を使用して、シマセイキ社製手袋編み機（１０ゲージ）を使用して図４に示す手袋４０を編成した。編成した手袋は１双でＳサイズは２８ｇ、Ｍサイズは３２ｇであった。
【００２７】
この手袋４０を使用して、３０日間、ヨーロッパアルプスの登山に使用した。岩登り及び氷河歩きを含め、標高３０００〜４８００ｍの山登りに使用した結果、穴明き、擦り切れ、破損は見られず、手及び手指の保護機能も高かった。岩登りやピッケル操作などにおいて、微妙な指の感覚も落ちることはなかった。このことから、薄手で耐久性が高く、指の繊細な感覚を保持できる手袋であることが確認できた。気温が寒いときはインナー手袋としても有用であった。
【産業上の利用可能性】
【００２８】
本発明の意匠撚糸は、手袋以外にも、織物又は編み物にも形成でき、これを使用して消防服、作業服、防護服、帽子、耐熱衣料、防火布、カーテン、椅子張り、クッション側地などにも適用できる。
【図面の簡単な説明】
【００２９】
【図１】図１は本発明の実施例１における意匠撚糸の側面図である。
【図２】図２は本発明の実施例２における意匠撚糸の側面図である。
【図３】図３は本発明の実施例１における手袋の正面図である。
【図４】図４は本発明の実施例２における手袋の正面図である。
【符号の説明】
【００３０】
１，４  芯糸
２，５  浮き糸
３，６  押さえ糸
１０，２０  意匠撚糸
３０，４０  手袋
４１  紋様
【図１】
0004904233.tif 000002
【図２】
0004904233.tif 000003
【図３】
0004904233.tif 000004
【図４】
0004904233.tif 000005